(57)【特許請求の範囲】
【請求項１】
配合される原料鉱石が、結晶水含有量が９．０mass％以上の鉄鉱石Ａと、Ｐ（燐）含有量が０．１０mass％以上で且つＡｌ２Ｏ３含有量が２．０mass％以上の鉄鉱石Ｂと、結晶水含有量が４．０mass％以上９．０mass％未満の鉄鉱石Ｃと、結晶水含有量が４．０mass％未満の鉄鉱石Ｄ（但し、前記鉄鉱石Ａ、鉄鉱石Ｃ及び鉄鉱石Ｄは、Ｐ（燐）含有量が０．１０mass％以上で且つＡｌ２Ｏ３含有量が２．０mass％以上であるものを除く）とで構成される焼結原料であって、
原料鉱石中での前記鉄鉱石Ｄの割合が２０〜５０mass％であり、且つ前記鉄鉱石Ａ、鉄鉱石Ｂ及び鉄鉱石Ｃの配合割合（但し、鉄鉱石Ａ＋Ｂ＋Ｃ＝１００mass％としたときの配合割合）を、図１に示す、点ａ（鉄鉱石Ａ：６０mass％，鉄鉱石Ｂ：０mass％，鉄鉱石Ｃ：４０mass％，）、点ｂ（鉄鉱石Ａ：６０mass％，鉄鉱石Ｂ：３０mass％，鉄鉱石Ｃ：１０mass％）、点ｃ（鉄鉱石Ａ：２０mass％，鉄鉱石Ｂ：３０mass％，鉄鉱石Ｃ：５０mass％）及び点ｄ（鉄鉱石Ａ：５０mass％，鉄鉱石Ｂ：０mass％，鉄鉱石Ｃ：５０mass％）で囲まれる範囲内（但し、鉄鉱石Ｂ＞０mass％）とした焼結原料から焼結鉱を製造することを特徴とする焼結鉱の製造方法。
【請求項２】
前記鉄鉱石Ａ、鉄鉱石Ｂ及び鉄鉱石Ｃの配合割合（但し、鉄鉱石Ａ＋Ｂ＋Ｃ＝１００mass％としたときの配合割合）を、図２に示す、点ｅ（鉄鉱石Ａ：６０mass％，鉄鉱石Ｂ：１０mass％，鉄鉱石Ｃ：３０mass％）、点ｆ（鉄鉱石Ａ：６０mass％，鉄鉱石Ｂ：２０mass％，鉄鉱石Ｃ：２０mass％）、点ｇ（鉄鉱石Ａ：５０mass％，鉄鉱石Ｂ：３０mass％，鉄鉱石Ｃ：２０mass％）、点ｃ（鉄鉱石Ａ：２０mass％，鉄鉱石Ｂ：３０mass％，鉄鉱石Ｃ：５０mass％）及び点ｈ（鉄鉱石Ａ：４０mass％，鉄鉱石Ｂ：１０mass％，鉄鉱石Ｃ：５０mass％）で囲まれる範囲内とした焼結原料から焼結鉱を製造することを特徴とする請求項１に記載の焼結鉱の製造方法。
【請求項３】
焼結原料中での原料鉱石の配合量が６０mass％以上であることを特徴とする請求項１又は２に記載の焼結鉱の製造方法。
【発明の詳細な説明】
【技術分野】
【０００１】
本発明は、高炉製銑法等の主原料として用いられる焼結鉱の製造方法に関するものである。
【背景技術】
【０００２】
高炉の主原料である焼結鉱は、一般に以下のようにして製造される。まず、原料鉱石（粉鉄鉱石）に、石灰粉等のＣａＯ含有副原料、珪石や蛇紋岩等のＳｉＯ２含有副原料及びコークス粉等の炭材を配合し、これに適量の水を加えて混合・造粒する。この造粒された配合原料（焼結原料）を、ドワイトロイド式焼結機のパレット上に所定の厚さに充填し、この充填ベッド表層部の炭材に着火後、下方に向けて空気を吸引しながら充填ベッド内部の炭材を燃焼させ、その燃焼熱により配合原料を焼結させて焼結ケーキとする。そして、この焼結ケーキを粉砕・整粒することにより、粒径が数ｍｍ以上の成品焼結鉱が得られる。
【０００３】
安定した高炉操業を行うためには、高品質の焼結鉱が求められる。一般に、焼結鉱の品質は冷間強度、還元粉化指数（ＲＤＩ）、被還元性（ＲＩ）などが指標とされるが、これらが指標となる成品焼結鉱の品質は、高炉操業における炉内荷下がり状態の安定性、炉内通気性や通液性、鉱石の還元効率、高温性状等に対して大きな影響を及ぼす。このため焼結鉱の製造プロセスでは厳しい品質管理が行なわれている。また、焼結鉱の製造コストを低減させるために焼結鉱の成品歩留まりの向上が求められ、さらに焼結鉱製造ラインの効率化と生産性の向上が求められる。
【０００４】
わが国は国内に鉄鉱石資源を持たないため、焼結鉱用原料である鉄鉱石は１００％海外からの輸入に頼っている。近年、鉄鉱石の輸入は、豪州系鉱石が約６５％を占め、南米系鉱石が約２０〜２５％、インド系鉱石が約１０〜１５％程度である。
ここで、Ｐ（燐，以下同様）含有量が比較的少ない鉄鉱石は、その構成鉱物から表１に例示するようにヘマタイト鉱石、マグネタイト鉱石、リモナイト鉱石、マラマンバ鉱石に大別される。これらのうちのヘマタイト鉱石、リモナイト鉱石、マラマンバ鉱石の組織拡大写真を図３に示す。
【０００５】
【表１】
0004725230.tif 000002
【０００６】
南米系鉱石は、脈石成分が少なくＦｅ品位の高いヘマタイト鉱石が主体で、一部マグネタイト鉱石もあり、従来から良質の焼結鉱用原料として用いられている。しかし、産地が遠距離であるために輸送費が高いという問題がある。
インド系鉱石は、ＳｉＯ２等の脈石分は南米系鉱石に比べ高いものの、良質なヘマタイト鉱石や結晶水を４〜５mass％程度含むヘマタイト鉱石が代表的鉱石であり、重要な鉄鉱石資源の一つではある。しかし、南米、豪州に比べて、埋蔵量が少なく且つ採鉱及び港への輸送・積み出しのためのインフラの整備が遅れていること、さらに、モンスーンの影響で出荷時期に制約があること、などの問題があり、その輸入比率は伸び悩んでいる。
【０００７】
一方、豪州系鉱石は鉱山会社の積極的な投資もあり、１９８０年代から生産量が大幅に伸びており、鉄鉱石供給のメインソースとなっている。しかしながら、従来、わが国製鉄業において好適に利用されてきた良質なヘマタイト鉱石は、開発後３０年を経て急速に枯渇の方向に向かいつつあり、また、１９９０年代中頃から開発が行われてきたリモナイト鉱石も生産量的には頭打ちとなっている。これに対して、近年新規に開発される鉱山は、マラマンバ鉱石を主体とする鉱石を産出するものが多い。
【０００８】
ここで、マラマンバ鉱石とは、豪州のマラマンバ鉱床から産出される鉄鉱石の総称であって、一般にはゲーサイト（Ｆｅ２Ｏ３・Ｈ２Ｏ）とマータイト（マグネタイト構造を有するＦｅ２Ｏ３）を主要鉱物とし、且つへマタイト鉱石に較べて結晶水含有率が高い鉱石である。銘柄名では、ウェストアンジェラス鉱、ＭＡＣ鉱などが代表的な鉄鉱石である。また、リモナイト鉱石の代表例としては、ピソライト鉱石がある。このピソライト鉱石は、一般には、魚卵状のへマタイト（Ｆｅ２Ｏ３）の隙間をゲーサイト（Ｆｅ２Ｏ３・Ｈ２Ｏ）が埋めた内部構造を有し、且つマラマンバ鉱石よりもさらに結晶水含有率が高い鉱石である。銘柄名では、ローブリバー鉱、ヤンディクージナ鉱などが代表的な鉄鉱石である。
【０００９】
また、上述した各種の鉄鉱石のようにＰ含有量が０．１０mass％未満（通常、０．０６mass％以下）の鉄鉱石に対して、一般にＰを０．１０mass％以上含有するような鉄鉱石は高燐鉱石と呼ばれる。このようなＰ含有量の高い鉄鉱石を高炉原料として使用することは、製造される溶銑のＰ濃度を高め、製鋼工程での脱燐処理の負荷を増大させることになるため、従来ではほとんど使用されていなかった。しかし、上述したように良質な鉄鉱石の供給量が減少しつつあることから、この高燐鉱石についても、焼結原料として相当量配合することが検討されつつある。
【発明の開示】
【発明が解決しようとする課題】
【００１０】
従来から用いられてきたヘマタイト鉱石は焼結性も良く、ＣａＯ源副原料を加えて塩基度（ＣａＯ／ＳｉＯ２）が１．７以上になるよう原料配合を調整した焼結鉱は品質、生産性、歩留りともに良好である。
これに対して、豪州系鉱石のうちリモナイト鉱石は、通常、結晶水を９〜１１mass％程度含有し、微粉部分は少なく粒度は粗いが、図３の組織写真にも見られるように、鉱物組織中に粗大気孔が多い。このためリモナイト鉱石を焼成すると鉱石中の結晶水が抜けてさらに多孔質化し、亀裂が派生するため、衝撃を加えると粉化しやすい。また、結晶水の抜けた比較的粗い気孔内に、焼結過程においてＣａＯ源副原料と鉄鉱石とが反応して生成したＣａＯ系融液が浸入すると、急激に同化して過剰な溶融を引き起こす。そのため、リモナイト鉱石を多量に配合した場合には、焼結鉱の強度が低下するだけでなく、焼結ベッド内に過剰融液を発生させて岩板状に成長する部位が生じ、この過溶融部分と他の部分とで通気に著しいムラが生じて、過溶融した岩板状の部分の下方には未焼成部分が残されるため、歩留りの著しい低下が起こる。
【００１１】
一方、豪州系鉱石として新規に開発され、今後使用量の大幅な増大が見込まれるマラマンバ鉱石は、一般に結晶水含有量は４〜６mass％程度であり、リモナイト鉱石に比べると粗大気孔は少なく結晶水も少ないため、焼成時の過剰な溶融は緩和される。しかし、微細な気孔が組織全体にあるため、融液を吸収しやすく、吸収された融液が周辺部から鉱石を同化させ、融液中のＦｅ濃度が上がると急激に粘度が上昇し、内部に気孔を残したまま焼成が完了する。このため隣接する鉱石には融液が充分行き渡らなくなり、また、マラマンバ鉱石部分は細かい気孔を残したまま焼結鉱となるため、強度が低下して歩留りも低下する。さらに、マラマンバ鉱石は粒度が細かいために、大量に使用した場合には、焼結の原料処理工程において原料造粒後の粒子径が大きくならず、焼結機パレット上に装入されたベッドの通気性が悪化することになり、生産性が低下する。
【００１２】
以上のように、良質なヘマタイト鉱石やマグネタイト鉱石が枯渇する傾向にある一方で、リモナイト鉱石やマラマンバ鉱石の大量使用には、得られる焼結鉱の品質や生産性が低下するという大きな問題がある。このため、高品質の焼結鉱（例えば、ＪＩＳ
Ｍ ８７１２による回転強度：６６％以上）を高い生産率（例えば、１．５ｔ／ｈ／ｍ２以上）で低コストに製造することは、困難になりつつあるのが現状である。
また、高燐鉱石については、これを相当量使用した場合には溶銑中のＰ濃度が上昇して脱燐処理の負荷が増大するという問題が考えられるが、従来では焼結原料としての使用実績があまりないことから、焼結原料中に相当量を配合した場合の焼結鉱の品質や生産性、成品歩留りに及ぼす影響についての検討は殆どなされていない。そこで、本発明者らが高燐鉱石の配合が焼結鉱の品質等に及ぼす影響について調査・検討したところ、高燐鉱石の配合量が増加すると焼結鉱の生産率が低下する傾向があることが判明した。
【００１３】
したがって、本発明の目的は、上述のような原料鉄鉱石の供給事情の下で、高品質な焼結鉱を高い生産率と歩留まりで低コストに製造することができる、焼結鉱の製造方法を提供することにある。
【課題を解決するための手段】
【００１４】
本発明者等は、焼結原料中に上述した複数種の鉄鉱石を同時に配合することを前提に、上記課題を解決するための最適な配合条件について検討を行った。その結果、ヘマタイト鉱石・マグネタイト鉱石と、リモナイト鉱石と、マラマンバ鉱石と、高燐鉱石とを、それらの性状が焼結過程に及ぼす影響および相互作用を考慮した配合比率で配合することにより、高品質な焼結鉱を高い生産性と歩留まりで低コストに製造できることを見出した。
【００１５】
本発明は、以上のような知見に基づきなされたもので、その要旨は以下のとおりである。
［1］  配合される原料鉱石が、結晶水含有量が９．０mass％以上の鉄鉱石Ａと、Ｐ含有量が０．１０mass％以上で且つＡｌ２Ｏ３含有量が２．０mass％以上の鉄鉱石Ｂと、結晶水含有量が４．０mass％以上９．０mass％未満の鉄鉱石Ｃと、結晶水含有量が４．０mass％未満の鉄鉱石Ｄ（但し、前記鉄鉱石Ａ、鉄鉱石Ｃ及び鉄鉱石Ｄは、Ｐ含有量が０．１０mass％以上で且つＡｌ２Ｏ３含有量が２．０mass％以上であるものを除く）とで構成される焼結原料であって、
原料鉱石中での前記鉄鉱石Ｄの割合が２０〜５０mass％であり、且つ前記鉄鉱石Ａ、鉄鉱石Ｂ及び鉄鉱石Ｃの配合割合（但し、鉄鉱石Ａ＋Ｂ＋Ｃ＝１００mass％としたときの配合割合）を、図１に示す、点ａ（鉄鉱石Ａ：６０mass％，鉄鉱石Ｂ：０mass％，鉄鉱石Ｃ：４０mass％，）、点ｂ（鉄鉱石Ａ：６０mass％，鉄鉱石Ｂ：３０mass％，鉄鉱石Ｃ：１０mass％）、点ｃ（鉄鉱石Ａ：２０mass％，鉄鉱石Ｂ：３０mass％，鉄鉱石Ｃ：５０mass％）及び点ｄ（鉄鉱石Ａ：５０mass％，鉄鉱石Ｂ：０mass％，鉄鉱石Ｃ：５０mass％）で囲まれる範囲内（但し、鉄鉱石Ｂ＞０mass％）とした焼結原料から焼結鉱を製造することを特徴とする焼結鉱の製造方法。
【００１６】
［2］  上記［1］の製造方法において、前記鉄鉱石Ａ、鉄鉱石Ｂ及び鉄鉱石Ｃの配合割合（但し、鉄鉱石Ａ＋Ｂ＋Ｃ＝１００mass％としたときの配合割合）を、図２に示す、点ｅ（鉄鉱石Ａ：６０mass％，鉄鉱石Ｂ：１０mass％，鉄鉱石Ｃ：３０mass％）、点ｆ（鉄鉱石Ａ：６０mass％，鉄鉱石Ｂ：２０mass％，鉄鉱石Ｃ：２０mass％）、点ｇ（鉄鉱石Ａ：５０mass％，鉄鉱石Ｂ：３０mass％，鉄鉱石Ｃ：２０mass％）、点ｃ（鉄鉱石Ａ：２０mass％，鉄鉱石Ｂ：３０mass％，鉄鉱石Ｃ：５０mass％）及び点ｈ（鉄鉱石Ａ：４０mass％，鉄鉱石Ｂ：１０mass％，鉄鉱石Ｃ：５０mass％）で囲まれる範囲内とした焼結原料から焼結鉱を製造することを特徴とする焼結鉱の製造方法。
［3］  上記［1］又は［2］の製造方法において、焼結原料中での原料鉱石の配合量が６０mass％以上であることを特徴とする焼結鉱の製造方法。
【発明の効果】
【００１７】
本発明によれば、高結晶水鉱石や微粉割合の多い鉱石などを使用することによる問題を解消し、高品質な焼結鉱を高い生産率と歩留まりで低コストに製造することができる。
【発明を実施するための最良の形態】
【００１８】
高品質の焼結鉱を高生産率で製造するには、焼結原料に配合する原料鉱石の結晶水含有量と粒度が重要な要素となるが、リモナイト鉱石、へマタイト鉱石・マグネタイト鉱石、マラマンバ鉱石は、以下のように結晶水含有量により区別することができる。
(1)
結晶水含有量が９．０mass％以上である鉄鉱石Ａ＝リモナイト鉱石
(2)
結晶水含有量が４．０mass％以上９．０mass％未満である鉄鉱石Ｃ＝マラマンバ鉱石
(3)
結晶水含有量が４．０mass％未満である鉄鉱石Ｄ＝へマタイト鉱石・マグネタイト鉱石
また、これらの鉄鉱石の通常の粒度は、重量平均径でリモナイト鉱石が３．０ｍｍ以上、へマタイト鉱石・マグネタイト鉱石が２．２ｍｍ以上、マラマンバ鉱石が１．８ｍｍ程度である。
【００１９】
一方、高燐鉱石はＰ含有量が他の鉱石よりも突出して高く、一般に他の鉱石のＰ含有量は０．０６mass％以下であるのに対して、０．１０mass％以上のＰを含有する。また、高燐鉱石はＡｌ２Ｏ３含有量が２．０mass％以上と比較的高く、結晶水含有量もリモナイト鉱石よりは低いものの、ヘマタイト鉱石の２倍以上ある。また、高燐鉱石の粒度構成については、粒径０．２５ｍｍ以下の微粉の割合はマラマンバ鉱石に並みに高く、重量平均径も２．０ｍｍ以下であってマラマンバ鉱石並みに細粒であることが特徴である。以上のような、いわゆる高燐鉱石の特徴からして、高燐鉱石はＰ含有量とＡｌ２Ｏ３含有量とにより他の鉱石（先に挙げた鉄鉱石Ａ，Ｃ，Ｄ）から区別することができ、このため本発明では、Ｐ含有量：０．１０mass％以上で且つＡｌ２Ｏ３含有量：２．０mass％以上の鉱石を「高燐鉱石」と定義し、これを鉄鉱石Ｂとする。
高燐鉱石、リモナイト鉱石、ヘマタイト鉱石、マラマンバ鉱石について、それらの代表的な化学組成とＬＯＩ（結晶水含有量と高い相関がある加熱後質量減少割合）を表２に、同じく代表的な粒度構成（粒度分布、算術平均径）を表３に示す。
【００２０】
【表２】
0004725230.tif 000003
【００２１】
【表３】
0004725230.tif 000004
【００２２】
本発明の焼結鉱の製造方法では、焼結原料中の原料鉱石を上記鉄鉱石Ａ，Ｂ，Ｃ，Ｄの４種類で構成するとともに、それらの配合割合を以下のようにする。
まず、原料鉱石中での前記鉄鉱石Ｄ（へマタイト鉱石又は／及びマグネタイト鉱石）の割合を２０〜５０mass％とする。さきに述べたように、鉄鉱石Ｄは枯渇傾向にあるため産出量が年々減少しつつあり、また、コスト面からも多量使用は不利であるが、Ｆｅ品位が高い良質な鉄鉱石であるため焼結鉱の品質・生産性確保の面からは不可欠である。
【００２３】
ここで、主要生産地からの鉄鉱石の供給比率（わが国への供給比率）は、豪州系鉱石：約６５％、南米系鉱石：約２０〜２５％、インド系鉱石が約１０〜１５％程度である。また、南米系鉱石とインド系鉱石はほぼ全量が鉄鉱石Ｄであり、一方、豪州系鉱石では、鉄鉱石Ｄの割合は約２５％程度である。よって、主要生産地から供給される全鉄鉱石中の鉄鉱石Ｄの割合は、豪州系鉱石（約６５％×０．２５）＋南米系鉱石（約２０〜２５％）＋インド系鉱石（約１０〜１５％）＝約４６〜５６％、すなわち大略５０％程度となる。
【００２４】
したがって、全原料鉱石の５０mass％を超えて鉄鉱石Ｄを配合することは、焼結鉱の製造コストを増大させることになり、本発明の目的に反する。すなわち、他鉱石に較べて良質であるが故に枯渇傾向にある高価な鉄鉱石Ｄの配合比率を高めることは、それ自体製造コストの上昇を招くとともに、現状の産地からの鉄鉱石の供給事情からして、全原料鉱石の５０mass％を超えて鉄鉱石Ｄの使用割合を高めるには、生産に余力がある南米系鉱石（産地別では最も高価な鉄鉱石Ｄ）を増やすしかなく、このためコストは大幅に増加する。
【００２５】
一方、鉄鉱石Ｄが少なすぎると、焼結鉱の品質・生産性確保が難しくなる。すなわち、従来より焼結原料として好適に用いられてきた、結晶水が少なく緻密な焼結組織が得られる鉄鉱石Ｄの配合割合が２０mass％未満となると、焼成により結晶水が抜けることで焼結組織が多孔質になりやすい鉄鉱石Ａ，Ｂ，Ｃの配合割合が８０mass％を超えることになるため、焼結鉱の強度の維持（したがって、これに伴う生産率と歩留まりの維持）が難しくなる。
【００２６】
さらに、鉄鉱石Ａ，Ｂ，Ｃの配合割合（鉄鉱石Ａ＋Ｂ＋Ｃ中での各鉄鉱石の割合）については、図１に示す、点ａ（鉄鉱石Ａ：６０mass％，鉄鉱石Ｂ：０mass％，鉄鉱石Ｃ：４０mass％，）、点ｂ（鉄鉱石Ａ：６０mass％，鉄鉱石Ｂ：３０mass％，鉄鉱石Ｃ：１０mass％）、点ｃ（鉄鉱石Ａ：２０mass％，鉄鉱石Ｂ：３０mass％，鉄鉱石Ｃ：５０mass％）及び点ｄ（鉄鉱石Ａ：５０mass％，鉄鉱石Ｂ：０mass％，鉄鉱石Ｃ：５０mass％）で囲まれる範囲内（但し、鉄鉱石Ｂ＞０mass％）とする。
【００２７】
図１の限界線イは、鉄鉱石Ａ（リモナイト鉱石）の配合限界量を規定するものであり、この限界線イ（鉄鉱石Ａ＋Ｂ＋Ｃ中の６０mass％）を超えて鉄鉱石Ａを配合すると焼結鉱の品質・生産性が低下する。
すなわち、鉄鉱石Ａは、安価であるため多量使用することがコスト面からは有利であるが、高結晶水鉱石であるため品質・生産性の面からは不利となる。鉄鉱石Ａはゲーサイト（Ｆｅ２Ｏ３・Ｈ２Ｏ）を多量に含み、３００〜５００℃で結晶水が脱水し、亀裂や気孔ができることにより多孔質となる。そして、焼成過程で１２００℃前後の温度でＣａＯ−Ｆｅ２Ｏ３系融液が発生すると、この融液はマクロな気孔や亀裂中に侵入し、空隙を閉塞するため焼結ベッドの通気性が悪化し、生産性が低下する。一方、気孔や亀裂への融液の侵入速度は遅いため、焼結鉱としては多量の気孔を含む組織となり、強度・歩留まりも低下する。
【００２８】
鉄鉱石Ａによる上記現象を抑えるためには、鉄鉱石Ａが焼結ベッド上で分散装入されることが必要である。そのためには、原料充填層中で鉄鉱石Ａ主体の擬似粒子の周りに、他の鉄鉱石（鉄鉱石Ｂ，Ｃ，Ｄの１種以上）等が主体の擬似粒子を配位させる必要があり、鉄鉱石Ａ主体の擬似粒子がその他鉄鉱石等主体の擬似粒子で適度に囲まれた状態とするには、鉄鉱石Ａ主体の擬似粒子が１に対して、少なくともその他鉄鉱石等主体の擬似粒子が１以上必要であると考えられる。ここで、原料鉱石中での鉄鉱石Ｄの割合は２０〜５０mass％であるので、鉄鉱石Ａ＋Ｂ＋Ｃ中での鉄鉱石Ａの割合が６０mass％以下であれば、上記擬似粒子の比率がほぼ満足されることになる。また、鉄鉱石Ａ主体の擬似粒子が１に対して、その他鉄鉱石等主体の擬似粒子が１．５以上あればより好ましいと考えられるが、鉄鉱石Ａ＋Ｂ＋Ｃ中での鉄鉱石Ａの割合が５０mass％以下であれば、そのような擬似粒子の比率がほぼ満足されることになり、したがって、鉄鉱石Ａ＋Ｂ＋Ｃ中での鉄鉱石Ａの割合は５０mass％以下であることがより好ましい（図１の限界線イ′）。
【００２９】
また、鉄鉱石Ａ主体の擬似粒子が１に対して、少なくともその他鉄鉱石等主体の擬似粒子が３〜４程度であることがさらに好ましいと考えられ、また、焼結原料中の原料鉱石の割合は６０〜８０mass％程度が好ましい。したがって、鉄鉱石Ａ＋Ｂ＋Ｃ中での鉄鉱石Ａの割合が６０mass％以下、好ましくは５０mass％以下であれば、焼結原料中での鉄鉱石Ａの割合は約３０mass％前後以下となり、上記擬似粒子の比率が満足されることになる。
【００３０】
図１の限界線ロは、鉄鉱石Ｂ（高燐鉱石）の配合限界量を規定するもので、限界線ロ（鉄鉱石Ａ＋Ｂ＋Ｃ中の３０mass％）を超えて鉄鉱石Ｂを配合すると、溶銑中のＰ濃度が過剰となるため脱燐処理の負荷が増大し（→製鋼コストの上昇）、また、後述する鉄鉱石Ｃとともに粒度に起因した問題が顕在化する。
鉄鉱石Ｂはヘマタイト鉱床帯から産出される鉱石であるが、Ｐ含有量は他の鉱石の２〜３倍程度もあり、また、結晶水含有量と粒度は鉄鉱石Ｃ（マラマンバ鉱石）に近く、微粉鉱石の割合が多い。したがって、このような鉄鉱石Ｂを多量に使用すると溶銑中のＰ濃度が上昇し、製鋼工程での脱燐処理コストの大幅増につながる。また、同じく微粉の割合が多い鉄鉱石Ｃとともに配合するので、鉄鉱石Ｂを多量に使用すると微粉分に起因した問題、すなわち、鉄鉱石Ｃに関して後述するような生産性の低下が顕在化する。以上の点から、鉄鉱石Ｂの配合限界量は３０mass％となる。
【００３１】
図１の限界線ハは、鉄鉱石Ｃ（マラマンバ鉱石）の配合限界量を規定するもので、限界線ハ（鉄鉱石Ａ＋Ｂ＋Ｃ中の５０mass％）を超えて鉄鉱石Ｃを配合すると、上記鉄鉱石Ｂとともに、鉄鉱石Ｃの粒度に起因した問題が顕在化する。
鉄鉱石Ｃは安価であるためコスト面で多量使用は有利であるが、鉄鉱石Ｂと同じく微粉の割合が多い。通常の焼結操業においては、粒径０．２５ｍｍ以下の微粉鉱石が焼結ベッドの通気性を阻害することが知られており、このような粒径０．２５ｍｍ以下の微粉鉱石の悪影響を取り除くために、生石灰や消石灰をバインダーに用いて焼結原料の造粒を行うことにより、焼結機に装入される原料粒子の大きさを重量平均径が３〜６ｍｍになるようにしている。一般に、焼結原料の造粒では、原料鉱石中の粒径０．２５ｍｍ以下の微粉鉱石の含有量に合わせバインダーの添加量を調整するが、図４に示すように、バインダーの効果はその添加量が少ない領域では添加量に比例するが、ある程度以上に添加量が増えると（約２．５mass％以上）、その効果も飽和してくる。したがって、微粉鉱石量が多い鉄鉱石Ｃの配合割合にも限界があり、鉄鉱石Ｃ同様に微粉鉱石の割合が多い鉄鉱石Ｂを配合することも加味して、以下に述べるように、限界線ハが規定する５０mass％程度が限界となる。
【００３２】
一般に、粒径０．２５ｍｍ以下の微粉鉱石の割合は、鉄鉱石Ｃで約４０mass％程度、鉄鉱石Ａで約５〜１２mass％程度、鉄鉱石Ｄで２０〜３０mass％程度、鉄鉱石Ｂで約３０mass％程度であるが、図５に示すように、原料鉱石中の粒径０．２５ｍｍ以下の細粒鉱石の割合が約３５mass％を超えると焼結に悪影響を与え、生産率が低下するようになる。そして、上述したように鉄鉱石Ｂの割合が３０mass％以下であるから、鉄鉱石Ｃの割合が５０mass％以下であれば、粒径０．２５ｍｍ以下の微粉鉱石の割合は約３５mass％以下となり、生産性に与える影響は小さい。
以上の結果から、本発明では原料鉱石中の鉄鉱石Ａ，Ｂ，Ｃの配合割合を、図１の限界線イ−ロ−ハで区画された範囲内（但し、鉄鉱石Ｂ＞０mass％）、すなわち、点ａ，点ｂ，点ｃ及び点ｄで囲まれる範囲内（但し、鉄鉱石Ｂ＞０mass％）と規定する。
【００３３】
さらに、本発明のより好ましい製造方法では、原料鉱石中での上記鉄鉱石Ａ，Ｂ，Ｃの配合割合（鉄鉱石Ａ＋Ｂ＋Ｃ中での各鉄鉱石の割合）を、図２に示す、点ｅ（鉄鉱石Ａ：６０mass％，鉄鉱石Ｂ：１０mass％，鉄鉱石Ｃ：３０mass％）、点ｆ（鉄鉱石Ａ：６０mass％，鉄鉱石Ｂ：２０mass％，鉄鉱石Ｃ：２０mass％）、点ｇ（鉄鉱石Ａ：５０mass％，鉄鉱石Ｂ：３０mass％，鉄鉱石Ｃ：２０mass％）、点ｃ（鉄鉱石Ａ：２０mass％，鉄鉱石Ｂ：３０mass％，鉄鉱石Ｃ：５０mass％）及び点ｈ（鉄鉱石Ａ：４０mass％，鉄鉱石Ｂ：１０mass％，鉄鉱石Ｃ：５０mass％）で囲まれる範囲内とする。
【００３４】
ここで、図２の限界線イ，ロ，ハが規定される理由は先に述べたとおりである。さらに、限界線ニは鉄鉱石Ｃ（マラマンバ鉱石）の配合量の下限を規定するものであり、また、限界線ホは鉄鉱石Ｂ（高燐鉱石）の配合量の下限を規定するものである。鉄鉱石Ｃ，Ｂをこれら限界線ニ及び限界線ホをそれぞれ下回らないように配合することにより、安価ではあるが微粉鉱石量が多いために上述した問題を生じやすい鉄鉱石Ｃ、さらには安価ではあるがＰ含有量が高く且つ微粉鉱石量が多いために上述した問題を生じやすい鉄鉱石Ｂを、それぞれ積極的に配合しつつ、高品質な焼結鉱をより低コストに高い生産率で製造することができる。
したがって、本発明では原料鉱石中の鉄鉱石Ａ，Ｂ，Ｃの配合割合を、図２の限界線イ−ニ−ロ−ハ−ホで区画された範囲内、すなわち、上述した点ｅ，点ｆ，点ｇ，点ｃ及び点ｈで囲まれる範囲内とすることが好ましい。
【００３５】
本発明の焼結鉱の製造方法において、上述した鉄鉱石Ａ，Ｂ，Ｃ，Ｄの配合割合の規制による効果を十分に確保するには、焼結原料中での原料鉱石の配合量（鉄鉱石Ａ＋Ｂ＋Ｃ＋Ｄ）が６０mass％以上であることが好ましい。この原料鉱石の配合量は現行の焼結操業における一般な範囲であるが、原料鉱石（鉄鉱石Ａ＋Ｂ＋Ｃ＋Ｄ）の配合量が６０mass％未満であると、他の原料による焼結性等への影響が顕在化してくるので、本発明の効果が得にくくなる。
【００３６】
本発明において、焼結原料中に配合される原料鉱石は鉄鉱石Ａ，Ｂ，Ｃ，Ｄの４種類であり、この原料鉱石に成分調整用副原料（例えば、ＣａＯ含有副原料、ＳｉＯ２含有副原料など）、造粒助剤（例えば、生石灰など）、製鉄所内回収粉（主にダスト類などの鉄源）、炭材（コークス粉、無煙炭など）、焼結鉱篩下粉などを配合して焼結原料とし、この焼結原料に適量の水を加えて混合・造粒する。この造粒された配合原料（焼結原料）を、ドワイトロイド式焼結機のパレット上に所定の厚さに充填し、この充填ベッド表層部の炭材に着火後、下方に向けて空気を吸引しながら充填ベッド内部の炭材を燃焼させ、その燃焼熱により配合原料を焼結させて焼結ケーキとする。そして、この焼結ケーキを粉砕・整粒することにより、粒径が数ｍｍ以上の成品焼結鉱が得られる。
【実施例】
【００３７】
焼結原料（配合原料）として、原料鉱石（粉鉱石）とその他の原料を表４及び表５に示す割合（表４及び表５の「配合原料」の割合中、粉コークスのみ外数）で総量が５０ｋｇ程度となるように配合し、この原料をドラムミキサーで３分間、水分含有率が７％となるように調湿しながら混合した後、さらに、３分間同じドラムミキサーで造粒して擬似粒子とした。この造粒物を直径３００ｍｍの鍋試験装置に層厚が４００ｍｍになるように装入し、バーナーで着火した後、１０ｋＰａの負圧一定で焼成し、焼結鉱を製造した。
この試験では、成品焼結鉱のＳｉＯ２が４．７±０．３mass％、塩基度１．９〜２．０となるよう鉄鉱石Ａ〜Ｄの銘柄の選択と配合量の調整を行った。なお、生石灰としては、活性度３００〜３１０ｍｌ、粒度１．０ｍｍ以下のものを用いた。
【００３８】
成品焼結鉱の生産率、タンブラー強度（ＪＩＳ
Ｍ ８７１２による回転強度）及び２ｍの高さから１回落下後の成品歩留り（＋１０ｍｍ％）を表６及び表７に示す。また、図６のグラフ中には、各実施例の鉱石配合をプロットした。
上記実施例は、全鉄鉱石中でのヘマタイト鉱石配合率を略２０mass％一定としたものであるが、ヘマタイト鉱石配合率を３０mass％、４０mass％、５０mass％と増加させた場合には、図６にプロットした各点で、生産性、品質の向上が認められた。但し、鉄鉱石の配合単価は大幅に上昇した。
【００３９】
【表４】
0004725230.tif 000005
【００４０】
【表５】
0004725230.tif 000006
【００４１】
【表６】
0004725230.tif 000007
【００４２】
【表７】
0004725230.tif 000008
【図面の簡単な説明】
【００４３】
【図１】本発明の規定する鉄鉱石Ａ，Ｂ，Ｃの配合割合の範囲を示す図面
【図２】本発明の規定する鉄鉱石Ａ，Ｂ，Ｃの配合割合のより限定された範囲を示す図面
【図３】へマタイト鉱石、リモナイト鉱石、マラマンバ鉱石の各組織の顕微鏡拡大写真
【図４】焼結原料中の生石灰添加量と焼結鉱の生産率との関係を示すグラフ
【図５】焼結原料に配合された原料鉱石中の粒径０．２５ｍｍ以下の細粒鉱石の割合と焼結鉱の生産率との関係を示すグラフ
【図６】各実施例における鉄鉱石Ａ，Ｂ，Ｃの配合割合を示す図面
【図１】
0004725230.tif 000009
【図２】
0004725230.tif 000010
【図４】
0004725230.tif 000011
【図５】
0004725230.tif 000012
【図６】
0004725230.tif 000013
【図３】
0004725230.tif 000014